(57)【要約】【課題】配線遅延をなくすために、長距離の金属配線およびビア接続の代わりに半導体チップ上に形成した送信ダイポールアンテナから電磁波を放射し、別の半導体チップの回路ブロック内に設けた受信アンテナで受けることができる半導体装置を提供する。【解決手段】半導体装置において、半導体基板１上に形成した送信アンテナ３からの電磁波伝送信号を前記半導体基板１又は別の複数の半導体基板上に形成した受信アンテナ４へ伝送するワイヤレス配線となし、前記複数の半導体基板にそれぞれ広帯域送受信アンテナを形成し、前記１つ以上の半導体基板から信号は発信され、前記半導体基板１又は別の複数の半導体基板の受信アンテナで受信され、その送受信信号がウルトラワイドバンド通信機能を有する。【選択図】    図１
2004327568.tif 000002
【特許請求の範囲】
【請求項１】
半導体基板上に形成した送信アンテナからの電磁波伝送信号を前記半導体基板又は別の複数の半導体基板上に形成した受信アンテナへ伝送するワイヤレス配線となし、前記複数の半導体基板にそれぞれ広帯域送受信アンテナを形成し、前記１つ以上の半導体基板から信号が発信され、前記半導体基板又は別の複数の半導体基板の受信アンテナで受信され、その送受信信号がウルトラワイドバンド通信機能を有することを特徴とする半導体装置。
【請求項２】
半導体基板表面に形成する第１の層間絶縁膜に挟まれた多層配線を有し、前記多層配線金属層の一部に送信アンテナを形成し、内部配線金属とは貫通孔の金属を介して接続し、前記送信アンテナが形成された配線金属層は上下を第２の絶縁膜で挟まれており、前記第２の絶縁膜は隣接する第１の層間絶縁膜と誘電率が異なり、電磁波が前記第１および第２の絶縁膜の界面で全反射する条件を満たし、前記アンテナには同一面内での放射方向とは逆の方向に反射器が設けられていることを特徴とする半導体装置。
【請求項３】
半導体基板表面に形成する第１の層間絶縁膜に挟まれた多層配線を有し、前記多層配線金属層の一部に送信アンテナを形成し、内部配線金属とは貫通孔の金属を介して接続し、前記送信アンテナが形成された配線金属層は上下を第２の絶縁膜で挟まれており、前記第２の絶縁膜は隣接する第１の層間絶縁膜と誘電率が異なり、電磁波が前記第１および第２の絶縁膜の界面で全反射しない場合は前記アンテナから前記内部金属配線までの距離と前記第２の絶縁膜の膜厚の関係を次式で決まる値とし、前記アンテナには同一面内での放射方向とは逆の方向に反射器が設けられていることを特徴とする半導体装置。
2004327568.tif 000006
【請求項４】
半導体基板表面に形成する複数層の層間絶縁膜に挟まれた多層配線を有し、前記多層配線金属層の一部に送信アンテナを形成し、前記送信アンテナは内部配線金属とは貫通孔の金属を介して接続し、前記送信アンテナが形成された配線金属層は上下を第１の絶縁膜で挟まれており、前記第１の絶縁膜は膜厚方向に複数個の微細孔が貫通しており、アンテナ伝送電磁波周波数におけるフォトニックバンドギャップを形成していることを特徴とする半導体装置。
【請求項５】
半導体基板表面に形成する複数層の層間絶縁膜に挟まれた多層配線を有し、前記多層配線金属層の一部に送信アンテナを形成し、前記送信アンテナは内部配線金属とは貫通孔の金属を介して接続し、前記送信アンテナが形成された配線金属層は上下を第１の絶縁膜で挟まれており、前記第１の絶縁膜は膜厚方向に複数個の微細孔が形成されており、前記微細孔には誘電率の異なる第２の絶縁膜が埋め込まれて、アンテナ伝送電磁波周波数におけるフォトニックバンドギャップを形成していることを特徴とする半導体装置。
【請求項６】
半導体基板上に形成した送信アンテナからの電磁波伝送信号を前記半導体基板又は別の複数の半導体基板上に形成した受信アンテナへ伝送するワイヤレス配線となし、半導体基板表面に形成する多層配線金属層の一部に送受信アンテナを形成し、前記アンテナと接地金属基板および内部金属配線とは半導体中の電磁波の波長で規定される遠方界距離より離れていることを特徴とする半導体装置。
距離＝Ｓｉ基板中の波長／２π
【請求項７】
半導体基板上に形成した送信アンテナからの電磁波伝送信号を前記半導体基板又は別の複数の半導体基板上に形成した受信アンテナへ伝送するワイヤレス配線となし、前記アンテナと接地金属基板および内部金属配線とは半導体中の電磁波の波長で規定される遠方界距離より離れるように、前記半導体基板と接地金属基板との間に低誘電率絶縁膜を挿入したことを特徴とする半導体装置。
距離＝Ｓｉ基板中の波長／２π
【請求項８】
半導体基板上に形成した送信アンテナからの電磁波伝送信号を前記半導体基板又は別の複数の半導体基板上に形成した受信アンテナへ伝送するワイヤレス配線となし、前記送信アンテナからの放射方向に垂直に配置された複数の金属配線層がビア接続孔を介して接続され、その全長が半導体中の電磁波の波長の８分の１より短くなるように分割し、電源、接地配線および共通配線はアンテナの放射方向に平行に配置することを特徴とする半導体装置。
【請求項９】
半導体基板上に形成した送信アンテナからの電磁波伝送信号を前記半導体基板又は別の複数の半導体基板上に形成した受信アンテナへ伝送するワイヤレス配線となし、前記半導体基板を複数個並べて積層集積化し、前記半導体基板裏面および前記半導体基板から最も離れた外側の半導体基板裏面には全面金属接地層が形成されて外を向いて配置され、それ以外の半導体基板には裏面接地金属層を形成せず、接地コンタクトは基板表面からとることを特徴とする半導体装置。
【請求項１０】
半導体基板上に形成した送信アンテナからの電磁波伝送信号を前記半導体基板又は別の複数の半導体基板上に形成した受信アンテナへ伝送するワイヤレス配線となし、前記半導体基板裏面の接地金属層は短冊状に分割し、その幅は半導体中の電磁波の波長の４分の１より小さく、その間隔は半導体中の電磁波の波長の４分の１より大きいことを特徴とする半導体装置。
【請求項１１】
半導体基板上に形成した送信アンテナからの電磁波伝送信号を前記半導体基板又は別の複数の半導体基板上に形成した受信アンテナへ伝送するワイヤレス配線となし、前記送信アンテナの上方に第１または誘電率の異なる第２の層間絶縁膜材料で形成された放物面を有するレンズ状絶縁膜を形成し、前記レンズ状絶縁膜の表面に金属層が形成されていることを特徴とする半導体装置。
【請求項１２】
半導体基板上に形成した送信アンテナからの電磁波伝送信号を前記半導体基板又は別の複数の半導体基板上に形成した受信アンテナへ伝送するワイヤレス配線となし、前記送信アンテナから同期クロック信号を放射し、前記の半導体基板上に形成した各受信アンテナで受信するとき、前記送信アンテナから前記各受信アンテナまでの直線距離を電磁波伝送速度で割った時間をクロック受信回路の遅れ時間としてタイミング調整することを特徴とする半導体装置。
【請求項１３】
半導体基板上に形成した送信アンテナからの電磁波伝送信号を前記半導体基板又は別の複数の半導体基板上に形成した受信アンテナへ伝送するワイヤレス配線となし、前記複数の半導体基板が等間隔で積層集積化され、前記各半導体基板上に形成した送受信アンテナが前記半導体基板上に形成した送信アンテナと同じ辺に配置され前記送信アンテナから放射された同期クロック信号の中継器となり、前記送受信アンテナ間直線距離を電磁波伝送速度で割った最大時間がそのクロック周期の１／４より小さくなることを特徴とする半導体装置。
【請求項１４】
半導体基板上に形成した送信アンテナからの電磁波伝送信号を別の複数の半導体基板上に形成した受信アンテナへ伝送するワイヤレス配線となし、前記複数の半導体基板が等間隔で積層集積化され、前記各半導体基板上に形成した送受信アンテナはその伝送利得が−１０ｄＢとなる帯域が中心周波数の２５％以上となるような広帯域アンテナであることを特徴とする半導体装置。
【発明の詳細な説明】
【０００１】
【発明の属する技術分野】
本発明は、半導体装置に係り、特に、複数の半導体基板間の超高速信号伝送が可能なリコンフィギュラブルワイヤレス配線（ウルトラワイドバンド通信によるワイヤレス配線）を実現するための集積化アンテナの構造に関するものである。
【０００２】
【従来の技術】
従来の金属配線は、半導体基板上に形成したアルミニウム薄膜を微細加工し、トランジスタと直接接続するようにしていた。
【０００３】
なお、本発明にかかるワイヤレス配線方式についての関連文献としては、下記非特許文献１−３にそれぞれ掲載されている。
【０００４】
【非特許文献１】
ＩＥＥＥ米国電子電気学会ＩＩＴＣ国際配線技術会議２００２年６月予稿集、Ａ．Ｂ．Ｍ．Ｈ．Ｒａｓｈｉｄ，Ｓ．Ｗａｔａｎａｂｅ，Ｔ．Ｋｉｋｋａｗａ，Ｘ．Ｇｕｏ，ａｎｄ  Ｋ．Ｏ，“Ｉｎｔｅｒｆｅｒｅｎｃｅ  ｓｕｐｐｒｅｓｓｉｏｎ  ｏｆ  ｗｉｒｅｌｅｓｓ  ｉｎｔｅｒｃｏｎｎｅｃｔｉｏｎ  ｉｎ  Ｓｉ  ｉｎｔｅｇｒａｔｅｄ  ａｎｔｅｎｎａ，”Ｐｒｏｃ．Ｉｎｔｅｒｎａｔｉｏｎａｌ  Ｉｎｔｅｒｃｏｎｎｅｃｔ  Ｔｅｃｈｎｏｌｏｇｙ  Ｃｏｎｆｅｒｅｎｃｅ（ＩＥＥＥ，Ｓａｎ  Ｆｒａｎｃｉｓｃｏ，ＵＳＡ，Ｊｕｎｅ  ３−５），ｐｐ．１７３−１７５．
【非特許文献２】
固体素子材料コンファレンス２００２年９月予稿集、Ａ．Ｂ．Ｍ．Ｈ．Ｒａｓｈｉｄ，Ｓ．Ｗａｔａｎａｂｅ  ａｎｄ  Ｔ．Ｋｉｋｋａｗａ，“Ｗｉｒｅｌｅｓｓ  Ｉｎｔｅｒｃｏｎｎｅｃｔｉｏｎ  ｏｎ  Ｓｉ  ｕｓｉｎｇ  Ｉｎｔｅｇｒａｔｅｄ  Ａｎｔｅｎｎａ，”Ｐｒｏｃｅｅｄｉｎｇｓ  ｏｆ  ２００２  Ｉｎｔｅｒｎａｔｉｏｎａｌ  Ｃｏｎｆｅｒｅｎｃｅ  ｏｎ  Ｓｏｌｉｄ  Ｓｔａｔｅ  Ｄｅｖｉｃｅｓ  ａｎｄ  Ｍａｔｅｒｉａｌｓ（Ｎａｇｏｙａ，Ｊａｐａｎ，Ｓｅｐｔｅｍｂｅｒ，２００２），ｐｐ．６４８−６４９．
【非特許文献３】
アドバンストメタライゼーション会議２００２年１０月予稿集、Ｓ．Ｗａｔａｎａｂｅ，Ａ．Ｂ．Ｍ．Ｈ．Ｒａｓｈｉｄ  ａｎｄ  Ｔ．Ｋｉｋｋａｗａ，“Ｉｎｆｌｕｅｎｃｅ  ｏｆ  Ｓｉ  Ｓｕｂｓｔｒａｔｅ  Ｇｒｏｕｎｄ  ｏｎ  Ａｎｔｅｎｎａ  Ｔｒａｎｓｍｉｓｓｉｏｎ  Ｇａｉｎ  ｆｏｒ  ｏｎ−ｃｈｉｐＷｉｒｅｌｅｓｓ  Ｉｎｔｅｒｃｏｎｎｅｃｔｓ，”Ｐｒｏｃ．Ａｄｖａｎｃｅｄ  Ｍｅｔａｌｌｉｚａｔｉｏｎ  ｆｏｒ  ＵＬＳＩ  Ａｐｐｌｉｃａｔｉｏｎ，（２００２）ｐｐ．９４−９５．
【０００５】
【発明が解決しようとする課題】
しかしながら、従来の金属配線による接続方式は、高集積化とともに、配線長が長くなると、配線の寄生容量と抵抗値が上昇し、その積である時定数が増大するため配線を通過する信号が遅延する。
【０００６】
さらに、システムが大規模化し、デバイスサイズが縮小化すると、３次元的集積化が必要になるが、３次元集積化のための金属配線接続は、シリコン基板を通した目合わせや深いビア孔接続が必要であり、製造が極めて困難で実用化できなかった。
【０００７】
本発明は、上記状況に鑑みて、配線遅延をなくすために、長距離の金属配線およびビア孔接続の代わりに半導体チップ上に形成した送信ダイポールアンテナから電磁波を放射し、別の半導体チップの回路ブロック内に設けた受信アンテナで受けることができる半導体装置を提供することを目的とする。
【０００８】
【課題を解決するための手段】
〔１〕半導体装置において、半導体基板上に形成した送信アンテナからの電磁波伝送信号を前記半導体基板又は別の複数の半導体基板上に形成した受信アンテナへ伝送するワイヤレス配線となし、前記複数の半導体基板にそれぞれ広帯域送受信アンテナを形成し、前記１つ以上の半導体基板から信号が発信され、前記半導体基板又は別の複数の半導体基板の受信アンテナで受信され、その送受信信号がウルトラワイドバンド通信機能を有することを特徴とする。
【０００９】
〔２〕半導体装置において、半導体基板表面に形成する第１の層間絶縁膜に挟まれた多層配線を有し、前記多層配線金属層の一部に送信アンテナを形成し、内部配線金属とは貫通孔の金属を介して接続し、前記送信アンテナが形成された配線金属層は上下を第２の絶縁膜で挟まれており、前記第２の絶縁膜は隣接する第１の層間絶縁膜と誘電率が異なり、電磁波が前記第１および第２の絶縁膜の界面で全反射する条件を満たし、前記アンテナには同一面内での放射方向とは逆の方向に反射器が設けられていることを特徴とする。
【００１０】
〔３〕半導体装置において、半導体基板表面に形成する第１の層間絶縁膜に挟まれた多層配線を有し、前記多層配線金属層の一部に送信アンテナを形成し、内部配線金属とは貫通孔の金属を介して接続し、前記送信アンテナが形成された配線金属層は上下を第２の絶縁膜で挟まれており、前記第２の絶縁膜は隣接する第１の層間絶縁膜と誘電率が異なり、電磁波が前記第１および第２の絶縁膜の界面で全反射しない場合は前記アンテナから前記内部金属配線までの距離と前記第２の絶縁膜の膜厚の関係を次式で決まる値とし、前記アンテナには同一面内での放射方向とは逆の方向に反射器が設けられていることを特徴とする。
【００１１】
2004327568.tif 000003
〔４〕半導体装置において、半導体基板表面に形成する複数層の層間絶縁膜に挟まれた多層配線を有し、前記多層配線金属層の一部に送信アンテナを形成し、前記送信アンテナは内部配線金属とは貫通孔の金属を介して接続し、前記送信アンテナが形成された配線金属層は上下を第１の絶縁膜で挟まれており、前記第１の絶縁膜は膜厚方向に複数個の微細孔が貫通しており、アンテナ伝送電磁波周波数におけるフォトニックバンドギャップを形成していることを特徴とする。
【００１２】
〔５〕半導体装置において、半導体基板表面に形成する複数層の層間絶縁膜に挟まれた多層配線を有し、前記多層配線金属層の一部に送信アンテナを形成し、前記送信アンテナは内部配線金属とは貫通孔の金属を介して接続し、前記送信アンテナが形成された配線金属層は上下を第１の絶縁膜で挟まれており、前記第１の絶縁膜は膜厚方向に複数個の微細孔が形成されており、前記微細孔には誘電率の異なる第２の絶縁膜が埋め込まれて、アンテナ伝送電磁波周波数におけるフォトニックバンドギャップを形成していることを特徴とする。
【００１３】
〔６〕半導体装置において、半導体基板上に形成した送信アンテナからの電磁波伝送信号を前記半導体基板又は別の複数の半導体基板上に形成した受信アンテナへ伝送するワイヤレス配線となし、半導体基板表面に形成する多層配線金属層の一部に送受信アンテナを形成し、前記アンテナと接地金属基板および内部金属配線とは半導体中の電磁波の波長で規定される遠方界距離より離れていることを特徴とする。
【００１４】
距離＝Ｓｉ基板中の波長／２π
〔７〕半導体装置において、半導体基板上に形成した送信アンテナからの電磁波伝送信号を前記半導体基板又は別の複数の半導体基板上に形成した受信アンテナへ伝送するワイヤレス配線となし、前記アンテナと接地金属基板および内部金属配線とは半導体中の電磁波の波長で規定される遠方界距離より離れるように、前記半導体基板と接地金属基板との間に低誘電率絶縁膜を挿入したことを特徴とする。
【００１５】
距離＝Ｓｉ基板中の波長／２π
〔８〕半導体装置において、半導体基板上に形成した送信アンテナからの電磁波伝送信号を前記半導体基板又は別の複数の半導体基板上に形成した受信アンテナへ伝送するワイヤレス配線となし、前記送信アンテナからの放射方向に垂直に配置された複数の金属配線層がビア接続孔を介して接続され、その全長が半導体中の電磁波の波長の８分の１より短くなるように分割し、電源、接地配線および共通配線はアンテナの放射方向に平行に配置することを特徴とする。
【００１６】
〔９〕半導体装置において、半導体基板上に形成した送信アンテナからの電磁波伝送信号を前記半導体基板又は別の複数の半導体基板上に形成した受信アンテナへ伝送するワイヤレス配線となし、前記半導体基板を複数個並べて積層集積化し、前記半導体基板裏面および前記半導体基板から最も離れた外側の半導体基板裏面には全面金属接地層が形成されて外を向いて配置され、それ以外の半導体基板には裏面接地金属層を形成せず、接地コンタクトは基板表面からとることを特徴とする。
【００１７】
〔１０〕半導体装置において、半導体基板上に形成した送信アンテナからの電磁波伝送信号を前記半導体基板又は別の複数の半導体基板上に形成した受信アンテナへ伝送するワイヤレス配線となし、前記半導体基板裏面の接地金属層は短冊状に分割し、その幅は半導体中の電磁波の波長の４分の１より小さく、その間隔は半導体中の電磁波の波長の４分の１より大きいことを特徴とする。
【００１８】
〔１１〕半導体装置において、半導体基板上に形成した送信アンテナからの電磁波伝送信号を前記半導体基板又は別の複数の半導体基板上に形成した受信アンテナへ伝送するワイヤレス配線となし、前記送信アンテナの上方に第１または誘電率の異なる第２の層間絶縁膜材料で形成された放物面を有するレンズ状絶縁膜を形成し、前記レンズ状絶縁膜の表面に金属層が形成されていることを特徴とする。
【００１９】
〔１２〕半導体装置において、半導体基板上に形成した送信アンテナからの電磁波伝送信号を前記半導体基板又は別の複数の半導体基板上に形成した受信アンテナへ伝送するワイヤレス配線となし、前記送信アンテナから同期クロック信号を放射し、前記の半導体基板上に形成した各受信アンテナで受信するとき、前記送信アンテナから前記各受信アンテナまでの直線距離を電磁波伝送速度で割った時間をクロック受信回路の遅れ時間としてタイミング調整することを特徴とする。
【００２０】
〔１３〕半導体装置において、半導体基板上に形成した送信アンテナからの電磁波伝送信号を前記半導体基板又は別の複数の半導体基板上に形成した受信アンテナへ伝送するワイヤレス配線となし、前記複数の半導体基板が等間隔で積層集積化され、前記各半導体基板上に形成した送受信アンテナが前記半導体基板上に形成した送信アンテナと同じ辺に配置され前記送信アンテナから放射された同期クロック信号の中継器となり、前記送受信アンテナ間直線距離を電磁波伝送速度で割った最大時間がそのクロック周期の１／４より小さくなることを特徴とする。
【００２１】
〔１４〕半導体装置において、半導体基板上に形成した送信アンテナからの電磁波伝送信号を別の複数の半導体基板上に形成した受信アンテナへ伝送するワイヤレス配線となし、前記複数の半導体基板が等間隔で積層集積化され、前記各半導体基板上に形成した送受信アンテナはその伝送利得が−１０ｄＢとなる帯域が中心周波数の２５％以上となるような広帯域アンテナであることを特徴とする。
【００２２】
本発明によれば、システムとしては、複数のシリコン基板上にダイポールアンテナ及びウルトラワイドバンド送受信回路を形成し、シリコン基板を透過して通信する。そして、シリコン基板中を伝播する対応する電磁波の周波数は２０ＧＨｚである。
【００２３】
【発明の実施の形態】
以下、本発明の実施の形態について詳細に説明する。
【００２４】
まず、本発明の第１実施例（請求項１対応）について説明する。
【００２５】
図１は本発明の第１実施例を示す半導体装置の模式図であり、図１（ａ）はその平面図、図１（ｂ）はその断面図である。図２はその半導体装置の集積化アンテナの構造および半導体装置の断面図であり、図２（ａ）はその半導体装置の集積化アンテナの構造、図２（ｂ）はその半導体装置の断面図である。
【００２６】
図１に示すように、抵抗率１０Ω・ｃｍ（平均値）のＰ型（１００）Ｓｉ基板１上に、厚さ０．５μｍのシリコン酸化膜（ＳｉＯ２  膜）２を、１０００℃で水素と酸素を混合したガスを流した電気炉内で約１２０分熱処理して形成する。その上に、直流電流マグネトロンスパッタリングによるアルミニウムターゲットへのアルゴンイオン衝撃により、対向するウエハ（図示なし）に厚さ１μｍのアルミニウム膜を堆積する。
【００２７】
次に、幅１０μｍのダイポールアルミニウムアンテナパターン３，４を半導体リソグラフィ技術により、フォトレジストをマスクに塩素系ガスを用いたプラズマエッチング技術でシリコン酸化膜２上に形成する。また、Ｓｉ基板１の下部に接地金属層５を形成し、図１（ａ）に示すように集積化するようにしている。
【００２８】
また、図２においては、Ｓｉ基板１′は抵抗率８−１２Ω・ｃｍで厚さ２６０μｍ、ＳｉＯ２  膜２′は厚さ０．５μｍであり、Ｓｉ基板１′の下部に厚さ２．６ｍｍの低誘電率材料層（ｌｏｗ−ｋ）６、最下部に接地金属層７を形成するようにしている。また、ＳｉＯ２  膜２′上にダイポールアルミニウムアンテナパターン３′，４′を配置している。
【００２９】
図３は本発明にかかるウルトラワイドバンド（ＵＷＢ）通信の送信回路例を示す図、図４は本発明にかかるウルトラワイドバンド通信の受信回路例を示す図である。ここでは、日経エレクトロニクス２００２年８月２６日号ｐ．１３７に掲載された記事を参考に以下に説明する。
【００３０】
図３に示すように、送信回路１０は、パルス波形１２を規則的に発生させるフレームクロック回路１１と、そのパルス波形１２と拡散符号生成回路１３からの信号を受けて、拡散符号信号１５を出力する時間ホッピング回路１４と、その拡散符号信号１５と入力データ信号１６を受けて遅延信号１７Ａを出力する入力系列による遅延回路１７と、その遅延信号１７Ａを受けて送信波形１９を出力する送信波形生成回路１８とを具備する。
【００３１】
また、図４に示すように、受信回路２０は、パルス波形２２を規則的に発生させるフレームクロック回路２１と、そのパルス波形２２を受けて拡散符号信号２４を発生させる時間ホッピング回路２３と、その拡散符号信号２４を受けて送信波形２６を出力する送信波形生成回路２５と、その送信波形２６と受信波形２７を受けるパルス相関器２８と、そのパルス相関器２８からの出力信号を受けるパルス列の合計回路２９と、そのパルス列の合計回路２９からの出力信号を受け、出力信号３１を出力する判別回路３０とを具備する。
【００３２】
ＵＷＢとは、利用する周波数の幅が中心周波数に対して２５％以上ある場合をいう。情報伝送には１ｎｓ以下のパルス幅、例えば、数１０ｐｓｅｃから数１００ｐｓｅｃで、パルス間隔が数ｎｓｅｃのガウシアンパルスと呼ばれる短いパルスを使い、搬送波を用いない。この結果、数ＧＨｚにわたる超広帯域なパルス波となる。この非常に短いパルス幅の信号を短周期で発生させ、ベースバンド信号のままアンテナから放射する。
【００３３】
誤り無しに送受信できるデータ伝送速度の限界であるシャノン限界は以下のように記述できる。
【００３４】
Ｃ＝Ｂｌｏｇ（１＋Ｐ／Ｎ）
ここで、Ｃ：最大通信路容量（ビット／秒）、Ｂ：帯域幅（Ｈｚ）、Ｐ：信号平均電力（Ｗ）、Ｎ：雑音平均電力（Ｗ）である。すなわち、最大通信路容量は帯域幅に比例する。
【００３５】
また、図３に示すように、送信回路１０は、従来の搬送波を必要としないので、ＶＣＯ（電圧制御発振器）や周波数シンセサイザ、ミキサ、中間周波フィルタが不要である。必要な回路は、パルス波形１２を規則的に発生させるフレームクロック回路１１であり、拡散符号による遅延をとりこみ、パルス列を時間軸上にランダム拡散させ時間ホッピングパターンを形成する。
【００３６】
さらに、図４に示した受信回路２０はテンプレート波形と相関をとり、パルス信号の認識をする。
【００３７】
以上の技術を用い、本発明では、シリコン基板上にウルトラワイドバンド送信回路と広帯域送信アンテナを集積化する。次に、このシリコン基板から電磁波信号が送信されて、別の複数のシリコン基板にそれぞれ集積化された受信アンテナに受信され、パルス信号を認識することを特徴とする。
【００３８】
次に、本発明の第２実施例（請求項２又は３対応）について説明する。
【００３９】
図５は本発明の第２実施例を示す半導体装置の断面図である。
【００４０】
この図において、４１はＳｉ基板、４２は多層配線からなる配線金属層を囲む第１の絶縁膜（低誘電率；比誘電率２．０）、４３は配線金属層、４４はアンテナ４５（送信アンテナ４５Ａと受信アンテナ４５Ｂ）の第２の絶縁膜（高誘電率；比誘電率７．０）、４５Ａは送信アンテナ、４５Ｂは受信アンテナ、４６は反射器、４７はアンテナ層である。
【００４１】
この実施例では、アンテナ４５（送信アンテナ４５Ａと受信アンテナ４５Ｂ）と配線金属層４３の干渉を減らすために、配線金属層４３とアンテナ層４７を分離すればよいので、その基準を示す。
【００４２】
送信アンテナ４５Ａから出た電磁波が配線金属層４３と干渉しないためには、配線金属層４３を囲む第１の絶縁膜４２界面で電磁波が全反射する条件を見出せばよい。さらに、全反射条件を満たさない領域には配線金属層４３を配置しない条件を付けることとする。
【００４３】
このことから、Ｓｉ基板４１上に形成する比誘電率２．０の低誘電率層間絶縁膜４２に挟まれた銅の多層配線からなる配線金属層４３、および比誘電率７．０の高誘電率層間絶縁膜４４で絶縁されたアンテナ４５において、アンテナ層４７の一部に送信アンテナ４５Ａを形成し、配線金属層４３は上下を比誘電率２．０の低誘電率ポーラスシリカ（第１の絶縁膜）４２で挟まれる構成とする。
【００４４】
また、第２の絶縁膜４４はプラズマＣＶＤ（化学的気相成長）で形成したシリコン窒化膜であり、その誘電率は隣接する第１の絶縁膜４２の誘電率より高く、電磁波が前記第１の絶縁膜４２と第２の絶縁膜４４の界面で全反射する条件を満たすか、条件を満たさないかの場所は、アンテナ４５から配線金属層４３までの距離ｘと第２の絶縁膜４４の膜厚ｔの関係が次式で決まる値とする。アンテナ層４７には、同一面内で放射方向とは逆の方向に反射器４６が設けられている。
2004327568.tif 000004
この構成により半導体装置のアンテナ利得を改善することができる。
【００４５】
上記したアンテナ利得を改善するための半導体装置の構造について、その製造工程を図６および図７で説明する。
【００４６】
まず、図６（ａ）に示すように、抵抗率１０Ω・ｃｍのＰ型（１００）Ｓｉ基板１４１上に、厚さ０．５μｍのシリコン酸化膜（図示なし）を形成し、その上にドライエッチングストッパーとして、４００℃において４水素化シリコン、シランとアンモニアＮＨ３  を反応させることによりプラズマ化学気相成長させたシリコン窒化膜１４２を０．２μｍの膜厚で形成する。その上に、第１の絶縁膜として比誘電率２．０の低誘電率層間絶縁膜１４３を形成する。このとき、ＴＥＯＳ（テトラエチルオルソシリケート）を溶媒であるエタノールに溶かしたＳＯＧ（スピンオングラス）にポーラス剤として陽イオン系界面活性剤であるＡＴＭＡ（アルキルトリメチルアンモニウム）を用いた溶剤を３０００ｒｐｍで回転塗布し、１８０℃で１時間、４００℃で１時間のベークを行い、第１の絶縁膜１４３として膜厚５００ｎｍのポーラスシリカ膜を得た。
【００４７】
低誘電率層間絶縁膜１４３としては、比誘電率２．０の例えばポーラスメチルシルセスキオキサン前駆体を３０００ｒｐｍで回転塗布し、続いて、大気中で１５０℃で３分、２５０℃で５分、４００℃で３０分ベークし、膜厚０．５μｍを形成してもよい。
【００４８】
次いで、ドライエッチング用ハードマスク（図示なし）として、４００℃において４水素化シリコン、シランと亜酸化窒素Ｎ２  Ｏを反応させ、プラズマ化学気相成長によって膜厚０．２μｍのシリコン酸化膜を形成する。次に、図６（ｂ）に示すように、フォトリソグラフィ法でプラズマによるシリコン酸化膜に配線溝パターンを形成し、これをマスクにして第１の絶縁膜１４３をフルオロカーボン系ガスでプラズマエッチングして溝１４４を形成する。
【００４９】
フォトレジスト（図示なし）を除去した後、図６（ｃ）に示すように、ＤＣマグネトロンスパッタ法によるタンタルターゲットへのプラズマ中でのアルゴンイオン衝撃により、対向するウエハに、タンタル薄膜１４５を０．１μｍ形成し、バリアメタルとする。
【００５０】
続いて、図６（ｄ）に示すように、ＤＣマグネトロンスパッタ法による銅ターゲットへのプラズマ中でのアルゴンイオン衝撃により、対向するウエハに銅薄膜１４６を０．２μｍ形成し、銅めっきのシード層とする。
【００５１】
続いて、図７（ａ）に示すように、硫酸銅および希硫酸溶液中で銅めっきを行い、ウエハ上に銅１４７を１μｍ形成する。
【００５２】
さらに、図７（ｂ）に示すように、化学機械研磨によって銅１４７の表面を平坦化し、配線パターン（配線金属層）１４８を溝１４４内に残すように形成する。
【００５３】
各配線金属層１４８同士の接続は、図６（ａ）−（ｄ）、図７（ａ）−（ｂ）を繰り返し、キャップ層として、４００℃において４水素化シリコン、シランとアンモニアＮＨ３  を反応させることによりプラズマ化学気相成長させたシリコン窒化膜１４２′（図示なし）を０．２μｍの膜厚で形成する。その上に、第１の絶縁膜として比誘電率２．０の低誘電率層間絶縁膜１４３′（図示なし）を形成する。このとき、ＴＥＯＳ（テトラエチルオルソシリケート）を溶媒であるエタノールに溶かしたＳＯＧ（スピンオングラス）にポーラス剤として陽イオン系界面活性剤であるＡＴＭＡ（アルキルトリメチルアンモニウム）を用いた溶剤を３０００ｒｐｍで回転塗布し、１８０℃で１時間、４００℃で１時間のベークを行い、第１の絶縁膜１４３′として膜厚５００ｎｍのポーラスシリカ膜を得た（図示なし）。
【００５４】
低誘電率層間絶縁膜１４３′としては、比誘電率２．０の例えばポーラスメチルシルセスキオキサン前駆体を３０００ｒｐｍで回転塗布し、続いて、大気中で１５０℃で３分、２５０℃で５分、４００℃で３０分ベークし、膜厚０．５μｍを形成してもよい。
【００５５】
次いで、ビア孔（図示なし）をフォトリソグラフィ技術でフォトレジストにパターニングし、これをマスクにして、第１の絶縁膜１４３′（図示なし）にフルオロカーボン系ガスでプラズマエッチングして溝１４４′（図示なし）を形成する。続いてキャップ層のプラズマシリコン窒化膜をエッチングして、下部銅配線につながるビア孔を形成する。次いで、ＤＣマグネトロンスパッタ法によるチタンターゲットへのプラズマ中でのアルゴンイオンおよび窒素イオン衝撃により、対向するウエハのビア孔に窒化チタン薄膜を０．１μｍ形成し、バリアメタルとする。ここに６フッ化タングステンの化学気相成長法による還元でタングステンプラグを形成する。これを繰り返して多層ダマシン配線（図示なし）を形成する。タングステンプラグの代わりに銅めっきのプラグを用いても良い。
【００５６】
次に、図７（ｃ）に示すように、パターニング形成された配線金属層１４８の上に、高誘電率絶縁膜として、４００℃において４水素化シリコン、シランとアンモニアＮＨ３  を反応させることによりプラズマ化学気相成長させたシリコン窒化膜１４９を１．０μｍの膜厚で形成する。
【００５７】
次に、図７（ｄ）に示すように、ＤＣマグネトロンスパッタ法によるアルミニウムターゲットへのプラズマ中でのアルゴンイオン衝撃により、対向するウエハにアルミニウム薄膜を１μｍ形成し、フォトリソグラフィ法で形成したフォトレジスト（図示なし）をマスクにして、厚さ１μｍ、幅１０μｍのダイポールアンテナパターン１５０，１５１を塩素ガスプラズマによるドライエッチング法でエッチング形成する。
【００５８】
次に、本発明の第３実施例（請求項４に対応）について説明する。
【００５９】
まず、図１に示すように、抵抗率１０Ω・ｃｍで厚さ２６０μｍのＰ型（１００）Ｓｉ基板１上に、厚さ０．５μｍのシリコン酸化膜２を、１０００℃で水素と酸素を混合したガスを流した電気炉内で約１２０分熱処理して形成する。その上に、直流電流マグネトロンスパッタリングによるアルミニウムターゲットへのアルゴンイオン衝撃で、対抗するウエハに厚さ１μｍのアルミニウム膜を堆積する。幅１０μｍ、アンテナ長２ｍｍのダイポールアルミニウムアンテナパターン３，４は、半導体リソグラフィ技術によりフォトレジストをマスクに塩素系ガスを用いたプラズマエッチング技術で形成する。
【００６０】
また、ウエハ裏面を導電性にして接地金属層５を形成し、基板とのコンタクトをとる。このとき、Ｓｉ基板１を接地した場合について、アンテナ伝送利得のＳｉ基板の厚さ依存性及び半導体装置の断面模式図を図８に示す。
【００６１】
図８において、図８（ａ）は本発明の半導体装置のＳｉ基板を直接金属層で接地した場合（■）、Ｓｉ基板を低誘電率材料層を介して接地した場合（●）の、損失のあるＳｉ基板の厚さを変えたときのアンテナ伝送利得特性図、図８（ｂ）はＳｉ基板を直接金属層で接地した場合の半導体装置の断面模式図、図８（ｃ）はＳｉ基板と金属層の間に低誘電率材料層を挿入した場合の半導体装置の断面模式図である。
【００６２】
具体的には、損失のあるＳｉ基板の厚さを変えたときのアンテナ伝送利得について、アンテナ長Ｌ＝２．０ｍｍ、アンテナ間距離ｄ＝３．０ｍｍでＳｉ基板１の厚さｈを２６０μｍから２３４０μｍまで２６０μｍ刻みで変化させ、Ｓｉ基板１を直接金属層５で接地した場合（■）、Ｓｉ基板１と接地金属層７の間に低誘電率材料層６を挿入した場合（●）について測定を行った。
【００６３】
図８（ｂ）に示すように、Ｓｉ基板１を金属層５で直接接地した場合（■）は、Ｓｉ基板の膜厚が薄くなると急激にアンテナ利得が低下する。Ｓｉ基板の膜厚がある程度以上であれば、アンテナ利得はほぼ飽和する。
【００６４】
図８（ｃ）に示すように、Ｓｉ基板１と接地金属層７の間に低誘電率材料層６を挿入した場合（●）は、逆にＳｉ基板１の膜厚が厚くなると、アンテナ利得は低下する。なお、膜厚が１５００μｍあたりを超えると、またアンテナ利得が上昇する。
【００６５】
したがって、Ｓｉ基板１の膜厚が薄い場合は、Ｓｉ基板と接地金属層７の間に低誘電率材料層６を挿入することによって、アンテナ利得を約１０ｄＢ以上改善できる。
【００６６】
ここで、アンテナから放射される電磁波による電磁界のＦａｒ−Ｆｉｅｌｄの境界が下記の式（３）にＳｉ基板中の電磁波の波長の関数として与えられ、これより電磁界のＦａｒ−Ｆｉｅｌｄ境界が６８９μｍと計算される。
【００６７】
2004327568.tif 000005
図８（ｂ）に示したアンテナから接地面までの距離ｒが６８９μｍより短い距離ではＮｅａｒ−Ｆｉｅｌｄとなり、送信アンテナにおいて、Ｓｉ基板接地金属面との静電容量結合の影響により、アンテナから放射される電磁波の伝送電力が減少し、アンテナ伝送利得が下がる。これにより、アンテナと接地面（Ｍｅｔａｌ）の距離ｒは電磁波のＦａｒ−Ｆｉｅｌｄ条件を満足する必要があると言える。
【００６８】
図８（ｃ）に示すように、Ｓｉ基板１と接地金属層７の間に低誘電率材料層６を挿入した場合は、電磁波のＦａｒ−Ｆｉｅｌｄ条件を満足しているが、Ｓｉ基板１は損失媒体であるから、電磁波の経路にあるＳｉ基板１の膜厚が増加すると損失が増大しアンテナ伝送利得が低下する。
【００６９】
図９はアンテナの近傍に金属配線がある場合の誘電率の異なる層間絶縁膜界面での反射率とアンテナ利得の関係を示す図であり、図９（ａ）はその半導体装置の断面模式図〔図９（ｂ）における曲線ｂの場合〕、図９（ｂ）はそのアンテナの下部層間絶縁膜の膜厚（μｍ）に対する伝送利得（ｄＢ）特性図であり、ａは周波数２０ＧＨｚで下部層間絶縁膜が酸化膜、ｂは周波数２０ＧＨｚで下部層間絶縁膜が高比誘電率（εｒ  ＝５０）膜の場合を示している。
【００７０】
次に、本発明の第４実施例（請求項９に対応）について説明する。
【００７１】
アンテナの近傍に金属配線があると干渉する。図１０にその金属配線長とアンテナ利得の関係を示す。
【００７２】
図１０は本発明の第４実施例を示すアンテナの近傍に金属配線がある場合の金属配線長とアンテナ利得の関係を示す図であり、下横軸は金属配線長（ｍｍ）、上横軸はアンテナの長さに対する金属配線長の比（％）を示し、縦軸はアンテナ利得Ｇａ  （ｄＢ）を示している。なお、ここでは、アンテナの電磁波放射方向に対して垂直に配置された金属配線を有する場合を示している。
【００７３】
図１０から明らかなように、アンテナの電磁波放射方向に対して垂直に配置された金属配線の長さがアンテナ長の２５％を超えると、アンテナ利得は低下する。すなわち、金属配線長がＳｉ基板中を伝送する電磁波の波長の１／８を超えると反射や干渉によるアンテナ利得の低下が見られた。
【００７４】
図１１において、アンテナに対して配線が平行あるいは垂直に配置された場合の図を示し、５１は送信アンテナ、５２は金属配線、５３は受信アンテナ、５４は送信アンテナ５１からの放射パターンを示している。
【００７５】
図１２に金属配線長を電磁波の波長の１／８に分割し、かつ縦と横に交互に配置した配線パターンの模式図とその時のアンテナ利得の周波数依存性を示す。図１２において、横軸は周波数（ＧＨｚ）、縦軸はアンテナ利得Ｇａ  （ｄＢ）を示しており、○は干渉する金属配線（ＩＬ）がない場合、▼は金属配線（ＩＬ）がある場合を示している。
【００７６】
次に、本発明の第５実施例（請求項１１に対応）について説明する。
【００７７】
図１３は本発明の第５実施例を示す半導体装置の断面図である。
【００７８】
図１３（ａ）において、６１はＳｉ基板、６２は第１の絶縁膜（比誘電率４．０）、６３は配線金属層、６４は第２の絶縁膜（比誘電率２−３，例えば２．７）、６５はアンテナ（６５Ａは送信アンテナ、６５Ｂは受信アンテナ）、６６は反射器、６７はアンテナ層、６８はアンテナ６５の上方に第１の絶縁膜材料または第２の絶縁膜材料で形成された放物面を有するレンズ状絶縁膜、６９Ａ、６９Ｂは放物面ミラーである。
【００７９】
また、図１３（ｂ）において、７１はＳｉ基板、７２は第１の絶縁膜（比誘電率４．０）、７３は配線金属層、７４は第２の絶縁膜（比誘電率２−３，例えば２．７）、７５Ａは送信アンテナ、７５Ｂは受信アンテナ、７６は反射器、７７はアンテナ層である。
【００８０】
この第１の実施態様では、送信アンテナ６５Ａからの電磁波伝送信号をＳｉ基板６１又は別の複数のＳｉ基板上に形成した受信アンテナ６５Ｂへ伝送するワイヤレス配線となし、アンテナ６５の上方に第１または誘電率の異なる第２の絶縁膜材料で形成された放物面を有するレンズ状絶縁膜６８を形成し、前記レンズ状絶縁膜６８の表面に反射金属層６９が形成されている。放物面ミラー６９Ａ、６９Ｂの焦点の位置にそれぞれアンテナ６５Ａ、６５Ｂとしての金属層が形成されている。反射器６６も同一面上に形成されている。
【００８１】
次に、本発明の第６実施例（請求項１２に対応）について説明する。
【００８２】
図１４は本発明の第６実施例を示す半導体装置の平面図である。
【００８３】
Ｓｉ基板上に形成した送信アンテナＴ１からの電磁波伝送信号を同一Ｓｉ基板上に形成した受信アンテナＲ１、Ｒ２、Ｒ３へ同期クロック信号として伝送する場合、前記送信アンテナＴ１から前記各受信アンテナＲ１、Ｒ２、Ｒ３までの直線距離ｄ１、ｄ２、ｄ３を電磁波伝送速度で割った時間ｔ１、ｔ２、ｔ３をクロック受信回路の遅れ時間としてタイミング調整する。
【００８４】
次に、本発明の第７実施例（請求項１３に対応）について説明する。
【００８５】
第６実施例（図１４）と同様に、抵抗率１０Ω・ｃｍのＰ型（１００）Ｓｉ基板上に、比誘電率４．０の第１の絶縁膜を形成し、その上に比誘電率２．７の第２の絶縁膜、例えばメチルシルセスキオキサン前駆体を３０００ｒｐｍで回転塗布し、続いて、大気中で、１５０℃で３分、２５０℃で５分、４００℃で３０分ベークした、膜厚０．５μｍの第２の絶縁膜を形成する。ＤＣマグネトロンスパッタ法によるアルミニウムターゲットへのプラズマ中でのアルゴンイオンによりアルミニウム薄膜を形成し、フォトリソグラフィ法で厚さ１μｍ、幅１０μｍのダイポールアンテナをフォトレジストをマスクにパターニングし、ドライエッチング法でエッチング形成する。これを繰り返し多層配線を形成する。アンテナパターン以外の配線層は従来どおりの配線パターンを形成する。
【００８６】
半導体集積回路が形成されたＳｉ基板は複数個積層して並べ、送信アンテナパターンをそのうち一つの基板上のＳｉチップの端の一辺に配置する。この送信アンテナから複数個のＳｉチップの同期クロック信号として２０ＧＨｚの正弦波を放射する。積層された他のＳｉ基板の同じ位置に対応する一辺に受信アンテナをそれぞれ配置形成し、Ｓｉ基板を通して同期クロックの電磁波の正弦波信号を受信する。この基板の回路で同期クロックのスキューである信号の位相遅れを調整する。
【００８７】
すなわち、各Ｓｉ基板の積層ピッチを２ｍｍとすると、送信アンテナの位置から次段の受信アンテナの位置までの距離も２ｍｍであるから、この距離を電磁波の位相速度で割ると遅れ時間が正確に計算できる。この遅れ時間は概ね１０ｐｓｅｃであるから、元のクロック信号の周期５０ｐｓｅｃの１／４より小さく、波形の位相遅れをあらかじめ調整することができる。波形の位相遅れをあらかじめ調整して位相を早くしたクロック信号は、同じ一辺に配置された送信アンテナから放射し、次の基板へ伝送される。すなわち受信クロック信号の位相より送信クロック信号の位相をチップ間の遅れ時間だけ早めにずらしておく。
【００８８】
以下同様に、第２、第３の基板の受信アンテナへ中継していく。これによって、積層基板が何枚であっても位相遅れを調整して中継できるので、クロックスキュー問題は解決できる。
【００８９】
図１５は本発明の第７実施例を示す半導体装置間の伝送状態を示す模式図、図１６は図１５における周波数に対するアンテナ利得特性図である。
【００９０】
図１５において、８１は第１の半導体装置（第１の半導体集積回路装置：第１のＩＣ）、８２はその第１の半導体装置８１に実装される送信アンテナ、８３は第２の半導体装置（第２の半導体集積回路装置：第２のＩＣ）、８４はその第２の半導体装置８３に実装される受信アンテナであり、この実施例では、個別の半導体装置８１，８３間の接続をワイヤで行うのではなく、ＧＨｚ帯での無線送受信で行うようにしている。
【００９１】
図１６は、第１の半導体装置８１と第２の半導体装置８３との間隔を１ｍｍ、送信アンテナ８２と受信アンテナ８４間の距離を１０ｍｍとした場合の周波数に対するアンテナ利得特性図であり、横軸は周波数（ＧＨｚ）、縦軸はアンテナ利得（ｄＢ）を示している。図１６において、曲線ａはアンテナ長が３ｍｍの場合、曲線ｂは２ｍｍの場合を示している。曲線ａから明らかなように、特に、アンテナ長が３ｍｍの場合、約１４〜１８ＧＨｚ（ＢＷ＝４ＧＨｚ）において、アンテナ利得が増大することが明らかになった。
【００９２】
本発明は、超ＬＳＩ、ＤＲＡＭ、など高速動作するＬＳＩ配線をもつすべての半導体装置に適用することができる。
【００９３】
なお、本発明は上記実施例に限定されるものではなく、本発明の趣旨に基づいて種々の変形が可能であり、これらを本発明の範囲から排除するものではない。
【００９４】
【発明の効果】
以上、詳細に説明したように、本発明によれば、以下のような効果を奏することができる。
【００９５】
複数の半導体基板間の超高速信号伝送が可能な半導体シリコンフィギュラブルワイヤレス配線を提供することができる。つまり、複数の半導体基板上に形成した金属アンテナからの信号を半導体基板を通して別の半導体基板へワイヤレスで伝送することができる。
【００９６】
より具体的には、以下の特徴を有する。
（１）複数個の半導体チップにそれぞれ広帯域送受信アンテナを形成する。
（２）送信信号はＳｉ基板を透過して別の半導体基板のアンテナに受信される。
（３）送受信信号はウルトラワイドバンド通信〔１０−２０ＧＨｚ近傍に中心周波数があり、利用する周波数の幅がその中心周波数に対して２５％以上の拡がりを有し、伝送信号のパルス幅は１ｎｓ以下で搬送波を用いないものであり、不要輻射基準（−４１．３ｄＢｍ／ＭＨｚ）以下で展開する無線通信（その利用帯域２〜２０ＧＨｚ）〕による。実施例では６−２５ＧＨｚである。
（４）送受信アンテナの層は金属配線の層と分離される。
（５）送受信アンテナと金属配線を分離する層間絶縁膜は高誘電率膜とする。
（６）金属配線の長さが送受信アンテナから放射される電波の波長の１／８より長いときは配線を分割する。
（７）金属配線の方向を送受信アンテナに対して垂直な方向にレイアウトする。
（８）送受信アンテナを形成した半導体基板と接地金属の距離は電磁波の遠方界以上の距離にする。
【図面の簡単な説明】
【図１】本発明の第１実施例を示す半導体装置の模式図である。
【図２】本発明の第１実施例を示す半導体装置の集積化アンテナの構造および半導体装置の断面図である。
【図３】本発明にかかるウルトラワイドバンド（ＵＷＢ）通信の送信回路例を示す図である。
【図４】本発明にかかるウルトラワイドバンド通信の受信回路例を示す図である。
【図５】本発明の第２実施例を示す半導体装置の断面図である。
【図６】本発明の実施例を示す半導体装置の製造工程断面図（その１）である。
【図７】本発明の実施例を示す半導体装置の製造工程断面図（その２）である。
【図８】本発明の第３実施例を示すＳｉ基板の厚さを変えたときのアンテナ伝送利得特性を示す図、および半導体装置の断面模式図である。
【図９】アンテナの近傍に金属配線がある場合の誘電率の異なる層間絶縁膜界面での反射率とアンテナ利得の関係を示す図である。
【図１０】本発明の第４実施例を示すアンテナの近傍に金属配線がある場合の金属配線長とアンテナ利得の関係を示す図である。
【図１１】本発明の実施例を示す金属を縦と横に交互に配置した配線パターンを示す図である。
【図１２】本発明の実施例を示す金属配線長を電磁波の波長の１／８に分割し、かつ縦と横に交互に配置した配線パターンについてアンテナ利得の周波数依存性を示す図である。
【図１３】本発明の第５実施例を示す半導体基板間伝送アンテナ構成図である。
【図１４】本発明の第６実施例を示す半導体装置の平面図である。
【図１５】本発明の第７実施例を示す半導体装置間の伝送状態を示す模式図である。
【図１６】図１５における周波数に対するアンテナ利得特性図である。
【符号の説明】
１，１′，４１，６１，７１，１４１    Ｓｉ基板
２，２′    シリコン酸化膜（ＳｉＯ２  膜）
３，４，３′，４′，１５０，１５１        アンテナパターン
５，７    接地金属層
６    低誘電率材料層（ｌｏｗ−ｋ）
１０    送信回路
１１，２１    フレームクロック回路
１２，２２    パルス波形
１３    拡散符号生成回路
１４，２３    時間ホッピング回路
１５，２４    拡散符号信号
１６    入力データ信号
１７    入力系列による遅延回路
１７Ａ    遅延信号
１８，２５    送信波形生成回路
１９，２６    送信波形
２０    受信回路
２７    受信波形
２８    パルス相関器
２９    パルス列の合計回路
３０    判別回路
３１    出力信号
４２，１４３    第１の絶縁膜（低誘電率；比誘電率２．０）
４３，６３，７３    配線金属層
４４    第２の絶縁膜（高誘電率；比誘電率７．０）
４５，６５    アンテナ
４５Ａ，５１，６５Ａ，７５Ａ，８２    送信アンテナ
４５Ｂ，５３，６５Ｂ，７５Ｂ，８４    受信アンテナ
４６，６６，７６    反射器
４７，６７，７７    アンテナ層
５２    金属配線
５４    送信アンテナからの放射パターン
６２，７２    第１の絶縁膜
６４，７４    第２の絶縁膜
６８    レンズ状絶縁膜（ミラー）
８１    第１の半導体装置
８３    第２の半導体装置
１４２，１４９    シリコン窒化膜
１４４    溝
１４５    タンタル薄膜
１４６    銅薄膜
１４７    銅
１４８    配線パターン（配線金属層）
【図１】
2004327568.tif 000007
【図２】
2004327568.tif 000008
【図３】
2004327568.tif 000009
【図４】
2004327568.tif 000010
【図５】
2004327568.tif 000011
【図６】
2004327568.tif 000012
【図７】
2004327568.tif 000013
【図８】
2004327568.tif 000014
【図９】
2004327568.tif 000015
【図１０】
2004327568.tif 000016
【図１１】
2004327568.tif 000017
【図１２】
2004327568.tif 000018
【図１３】
2004327568.tif 000019
【図１４】
2004327568.tif 000020
【図１５】
2004327568.tif 000021
【図１６】
2004327568.tif 000022